(57)【特許請求の範囲】
【請求項１】
ビスフェノール系ポリカーボネート（Ａ）、および、下記一般式（１）の化合物をジオール成分として含むポリエステル（Ｂ）を含有する樹脂組成物であって、
前記下記一般式（１）の化合物を０．１〜２０質量％有する樹脂組成物からなる層（Ｘ）を最外層に少なくとも１層有し、
かつ、ビスフェノール系ポリカーボネート（Ａ）、および、レーザー光エネルギー吸収剤（Ｃ）を含有する樹脂組成物からなる層（Ｙ）を少なくとも１層有する
ことを特徴とするレーザー印刷用多層フィルム。
【化１】
0006747632.tif 000006
【請求項２】
前記ポリエステル（Ｂ）が、ポリエステル（Ｂ）におけるジカルボン酸成分の主成分として芳香族ジカルボン酸を含み、全ジオール成分に対して１，４−ブタンジオールを５０モル％〜９５モル％含む、請求項１に記載のレーザー印刷用多層フィルム。
【請求項３】
前記層（Ｘ）にエステル交換防止剤を含む、請求項１または２項に記載のレーザー印刷用多層フィルム。
【請求項４】
請求項１〜３項のいずれか１項に記載のレーザー印刷用多層フィルムを備えた、電子パスポート用積層体。
【請求項５】
請求項１〜３項のいずれか１項に記載のレーザー印刷用多層フィルムを備えた、プラスチックカード用積層体。
【請求項６】
ビスフェノール系ポリカーボネート（Ａ）、および、紫外線吸収性を有する基を含むポリエステル共重合体（Ｂ）を含有する樹脂組成物からなる層（Ｘ）を最外層に少なくとも１層有し、
ビスフェノール系ポリカーボネート（Ａ）、および、レーザー光エネルギー吸収剤（Ｃ）を含有する樹脂組成物からなる層（Ｙ）を少なくとも１層有する
ことを特徴とするプラスチックカード用フィルム。
【請求項７】
請求項６に記載のプラスチックカード用フィルムを備えたプラスチックカード。
【請求項８】
ビスフェノール系ポリカーボネート（Ａ）、および、紫外線吸収性能を有する基を含むポリエステル共重合体（Ｂ）を含有する樹脂組成物からなる層（Ｘ）を少なくとも１層有し、
ビスフェノール系ポリカーボネート（Ａ）、および、レーザー光エネルギー吸収剤（Ｃ）を含有する樹脂組成物からなる層（Ｙ）を少なくとも１層有し、
ヒンジシート層（Ｚ）を有する
ことを特徴とする電子パスポート用データシート。
【請求項９】
請求項８に記載の電子パスポート用データシートを備えた電子パスポート。
【発明の詳細な説明】
【技術分野】
【０００１】
本願は、ＩＤカードや電子パスポートなどに用いられる、レーザー印刷用多層フィルム、ならびに、該フィルムを備えた電子パスポート用積層体およびプラスチックカード用積層体に関し、プラスチックカード用フィルムおよび該フィルムを備えたプラスチックカード、ならびに、電子パスポート用データシートおよび該シートを備えた電子パスポートに関する。
【背景技術】
【０００２】
国際交流が進展する中で、人材の移動も活発化し、個人を特定し身元を証明する手段として、個人情報を記録したパスポートの重要性が高まっている。とくに、パスポートは、公的機関でもあり信頼性を有する国が発行するいわゆる身分証（身元証明証等）としての役割を果たすようになっている。【０００３】
特に、２００１年９月の世界同時多発テロ事件以降、各国の入出国管理を厳しくするために、国連の専門機関ＩＣＡＯ（Ｉｎｔｅｒｎａｔｉｏｎａｌ  Ｃｉｖｉｌ  Ａｖｉａｔｉｏｎ  Ｏｒｇａｎｉｚａｔｉｏｎ）が標準規格を制定し、電子パスポート導入の取り組みが開始された。この取り組みにおいては、偽造防止が重要視されており、そのために個人名、記号、文字、写真等をレーザーマーキングする技術が注目されてきている。【０００４】
ところで、この電子パスポートは、個人を特定し証明し得るものである。そのため、国（或いは国の代行機関）以外の第三者が、個人情報の改竄や偽造等を容易に行えるものであれば、身分証としての信頼性は落ちるものとなる。さらに、国際交流の進展や人材の世界規模での移動に支障を生じることになりかねない。【０００５】
そこで、前述の電子パスポートでは、如何に改竄や偽造を防止するかが重要な問題となっている。また、電子パスポートは、軽薄短小な規格からなるものであるため、個人名、記号、文字、写真等を、如何にコントラストが高く、鮮明に表示できるかが重要となる。さらに、コントラストが高く、鮮明な表示を実現できるかは、改竄や偽造等の未然防止にも繋がるため、市場の期待も大きい。【０００６】
このような問題に対して、個人名、記号、文字、写真等をレーザー印刷する技術、具体的にはレーザー印刷用多層フィルムが注目されている。しかしながら、レーザー印刷により印字された個人名、記号、文字、写真等は紫外線により退色する場合があり、長期保管時に個人を特定するための情報が消失してしまう恐れがある。ここでの退色とは、基材の変色によりレーザー印字情報が不鮮明な表示になっていくことを指す。また、レーザー印刷されるパスポート用基材としては、耐熱性、耐衝撃性の点からポリカーボネート樹脂が一般的に用いられるが、ポリカーボネート樹脂は紫外線により劣化しやすいため、パスポートの保管、使用状況によっては長期の使用が困難な場合がある。【０００７】
そこで、このような問題を解決するために、特許文献１、特許文献２や非特許文献１に開示されているベンゾフェノン系紫外線吸収剤やベンゾトリアゾール系紫外線吸収剤、トリアジン系紫外線吸収剤をポリカーボネート樹脂に添加する方法が広く知られている。また、特許文献３には、このような紫外線吸収剤が配合されたレーザー印刷用のフィルムが開示されている。
また、特許文献４には、パスポートに関する構成や製造方法が開示されている。
【先行技術文献】
【特許文献】
【０００８】
【特許文献１】特開平６−６４１２３号公報
【特許文献２】特開平１０−１７５５６号公報
【特許文献３】特開２０１８−０５９１１０号公報
【特許文献４】特許５３６７９４５号公報
【特許文献５】特許３８４５２１３号公報
【非特許文献】
【０００９】
【非特許文献１】ポリカーボネート樹脂ハンドブック（１９９２年８月２８日、日刊工業新聞社発行、本間精一編）
【発明の概要】
【発明が解決しようとする課題】
【００１０】
しかしながら、上記文献に開示されているようにポリカーボネート樹脂に対して紫外線吸収剤を添加した場合、紫外線照射後の色相などの改良は認められるが、特許文献５に記載のように溶融押出成形加工で紫外線吸収剤の揮発分によるＴダイやロールなどが汚染される等の問題があった。
また、レーザー光エネルギー吸収剤を含んだポリカーボネート樹脂に対して紫外線吸収剤を添加した場合、レーザー印字性能が落ちて、鮮明な表示ではなくなる問題があった。【００１１】
本願は、上記の問題点を解決し、溶融押出成形加工時にＴダイやロールなどの設備汚染がなく、レーザー印字性能が良好で、長期間の使用においてもレーザー印刷された情報が退色（基材の変色による）することがなく、基材の劣化を生じることもない、レーザー印刷用多層フィルムを提供することを課題とする。
【課題を解決するための手段】
【００１２】
本発明者は、上述した課題を解決すべく鋭意検討した結果、上記課題を解決できることを見出し、以下を完成するに至った。【００１３】
本願は、第１の形態として、ビスフェノール系ポリカーボネート（Ａ）、および、下記一般式（１）の化合物をジオール成分として含むポリエステル（Ｂ）を含有する樹脂組成物であって、
前記下記一般式（１）の化合物を０．１〜２０質量％有する樹脂組成物からなる層（Ｘ）を最外層に少なくとも１層有し、
かつ、ビスフェノール系ポリカーボネート（Ａ）、および、レーザー光エネルギー吸収剤（Ｃ）を含有する樹脂組成物からなる層（Ｙ）を少なくとも１層有する
ことを特徴とするレーザー印刷用多層フィルムを開示する。【００１４】
【化１】
0006747632.tif 000002
【００１５】
第１の形態において、前記ポリエステル（Ｂ）が、ポリエステル（Ｂ）におけるジカルボン酸成分の主成分として芳香族ジカルボン酸を含み、全ジオール成分に対して１，４−ブタンジオールを５０モル％〜９５モル％含むことが好ましい。【００１６】
第１の形態において、前記層（Ｘ）にエステル交換防止剤を含むことが好ましい。【００１７】
本願は、第２の形態として、第１の形態のレーザー印刷用多層フィルムを備えた、電子パスポート用積層体を開示する。【００１８】
本願は、第３の形態として、第１の形態のレーザー印刷用多層フィルムを備えた、プラスチックカード用積層体を開示する。【００１９】
本願は、第４の形態として、ビスフェノール系ポリカーボネート（Ａ）、および、紫外線吸収性を有する基を含むポリエステル共重合体（Ｂ）を含有する樹脂組成物からなる層（Ｘ）を最外層に少なくとも１層有し、
ビスフェノール系ポリカーボネート（Ａ）、および、レーザー光エネルギー吸収剤（Ｃ）を含有する樹脂組成物からなる層（Ｙ）を少なくとも１層有する
ことを特徴とするプラスチックカード用フィルムを開示する。【００２０】
本願は、第５の形態として、第４の形態のプラスチックカード用フィルムを備えたプラスチックカードを開示する。【００２１】
本願は、第６の形態として、ビスフェノール系ポリカーボネート（Ａ）、および、紫外線吸収性を有する基を含むポリエステル共重合体（Ｂ）を含有する樹脂組成物からなる層（Ｘ）を少なくとも１層有し、
ビスフェノール系ポリカーボネート（Ａ）、および、レーザー光エネルギー吸収剤（Ｃ）を含有する樹脂組成物からなる層（Ｙ）を少なくとも１層有し、
ヒンジシート層（Ｚ）を有する
ことを特徴とする電子パスポート用データシートを開示する。【００２２】
本願は、第７の形態として、第６の形態の電子パスポート用データシートを備えた電子パスポートを開示する。
【発明の効果】
【００２３】
本開示のレーザー印刷用多層フィルムは、紫外線吸収剤によるレーザー印字性能の低下がなく、紫外線の吸収効果が持続するため、レーザー印刷された個人名、記号、文字、写真等の退色（基材の変色による）や、紫外線による基材の劣化を長期間にわたって抑制でき、また、紫外線吸収剤が揮発することにより生じる溶融押出成型加工時の設備汚染を抑制することができる。
【図面の簡単な説明】
【００２４】
【図１】（ａ）、（ｂ）ともに、電子パスポート用積層体（電子パスポート用データシート）の層構成を示す模式図である。
【図２】（ａ）、（ｂ）ともに、プラスチックカード用積層体（プラスチックカード）の層構成を示す模式図である。
【発明を実施するための形態】
【００２５】
以下、本開示のレーザー印刷用多層フィルム、電子パスポート用積層体、プラスチックカード用積層体、プラスチックカード用フィルム、プラスチックカード、電子パスポート用データシート、および、電子パスポートを説明する。ただし、本願の内容が以下に説明する実施形態に限定されるものではない。
【００２６】
＜レーザー印刷用多層フィルム＞
本開示のレーザー印刷用多層フィルムは、ビスフェノール系ポリカーボネート（Ａ）、及び、下記一般式（１）の化合物をジオール成分として含むポリエステル（Ｂ）を含有する樹脂組成物であって、前記一般式（１）の化合物を０．１〜２０質量％有する樹脂組成物（ｘ）からなる層（Ｘ）を最外層に少なくとも１層有し、かつ、ビスフェノール系ポリカーボネート（Ａ）、および、レーザー光エネルギー吸収剤（Ｃ）を含有する樹脂組成物（ｙ）からなる層（Ｙ）を少なくとも１層有することが重要である。
【００２７】
本開示の多層フィルムの最外層に層（Ｘ）を少なくとも１層有することで、レーザー印刷された層（Ｙ）の退色と、層（Ｘ）、層（Ｙ）のビスフェノール系ポリカーボネートの紫外線による劣化を抑制することができるだけでなく、レーザー印刷時における印刷部分の発泡による表面荒れを抑制し、コントラストの低下も抑制することができる。
【００２８】
ここで、「上記一般式（１）の化合物をジオール成分として含む」の「ジオール成分」とは、ポリエステル（Ｂ）を形成するジカルボン酸成分と重縮合する相手であるジオール成分の意味であり、厳密に、該成分がジオールであることを意味するものではない。よって、式（１）の化合物は、テトラオールであるが、上記意味として、ジオール成分として取り扱う。
【００２９】
また、「式（１）の化合物を０．１〜２０質量％有する」とは、ポリエステル（Ｂ）中に、該式（１）の化合物が重縮合した残基が、該質量％の範囲において存在していることを意味する。
【００３０】
＜層（Ｘ）＞
本開示のレーザー印刷用多層フィルムの層（Ｘ）を構成する樹脂組成物（ｘ）は、ビスフェノール系ポリカーボネート（Ａ）、及び、下記一般式（１）の化合物をジオール成分として含むポリエステル（Ｂ）を有する樹脂組成物であって、前記一般式（１）の化合物を０．１〜２０質量％有する樹脂組成物である。
【００３１】
【化２】
0006747632.tif 000003
【００３２】
従来より、ビスフェノール系ポリカーボネート（Ａ）に対して、紫外線吸収性を付与する方法としては、紫外線吸収剤を添加する方法が知られている。しかしながら、この方法では溶融押出成形加工時に、紫外線吸収剤の揮発分によりＴダイやロールなどの設備が汚染される問題があった。
【００３３】
本願においては、ビスフェノール系ポリカーボネート（Ａ）と特定のポリエステル（Ｂ）とを含む樹脂組成物が互いに相溶し、優れた紫外線吸収性を示すだけでなく、紫外線吸収性の材料を含有する層（Ｘ）とレーザー光エネルギー吸収剤含有層（Ｙ）とを分けることでレーザー印字性能の低下を防ぐことができることを見出したものである。また、上記樹脂組成物から得られるフィルムは、溶融押出成形加工時の設備汚染もなく、紫外線吸収性、機械特性にも優れるので、光学特性が必要な用途にも使用が可能である。
【００３４】
（ビスフェノール系ポリカーボネート（Ａ））
樹脂組成物（ｘ）に含まれるビスフェノール系ポリカーボネート（Ａ）とは、ジオールに由来する構造単位中５０モル％以上、好ましくは７０モル％以上、さらに好ましくは９０モル％以上が、ビスフェノールであるものをいう。
ビスフェノール系ポリカーボネート（Ａ）は、単独重合体または共重合体のいずれであってもよい。また、ビスフェノール系ポリカーボネート（Ａ）は、分岐構造であっても、直鎖構造であってもよいし、さらに分岐構造と直鎖構造との混合物であってもよい。
【００３５】
本願において用いるビスフェノール系ポリカーボネート（Ａ）の製造方法は、例えば、ホスゲン法、エステル交換法およびピリジン法などの公知のいずれの方法を用いてもかまわない。以下一例として、エステル交換法によるポリカーボネート樹脂の製造方法を説明する。
【００３６】
エステル交換法は、ビスフェノールと炭酸ジエステルとを塩基性触媒、さらにはこの塩基性触媒を中和する酸性物質を添加し、溶融エステル交換縮重合を行う製造方法である。
【００３７】
ビスフェノールの代表例としては、２，２−ビス（４−ヒドロキシフェニル）プロパン、すなわちビスフェノールＡが好ましく用いられる。また、ビスフェノールＡの一部又は全部を他のビスフェノールで置き換えてもよい。
【００３８】
ビスフェノールの具体例としては、２，２−ビス（４−ヒドロキシフェニル）プロパン（ビスフェノールＡ）、１，１−ビス（４−ヒドロキシフェニル）−１−フェニルエタン（ビスフェノールＡＰ）、２，２−ビス（４−ヒドロキシフェニル）ヘキサフルオロプロパン（ビスフェノールＡＦ）、２，２−ビス（４−ヒドロキシフェニル）ブタン（ビスフェノールＢ）、ビス（４−ヒドロキシフェニル）ジフェニルメタン（ビスフェノールＢＰ）、２，２−ビス（３−メチルー４−ヒドロキシフェニル）プロパン（ビスフェノールＣ）、１，１−ビス（４−ヒドロキシフェニル）エタン（ビスフェノールＥ）、ビス（４−ヒドロキシフェニル）メタン（ビスフェノールＦ）、２，２−ビス（４−ヒドロキシー３−イソプロピルフェニル）プロパン（ビスフェノールＧ）、１，３−ビス（２−（４−ヒドロキシフェニル）−２−プロピル）ベンゼン（ビスフェノールＭ）、ビス（４−ヒドロキシフェニル）スルホン（ビスフェノールＳ）、１，４−ビス（２−（４−ヒドロキシフェニル）−２−プロピル）ベンゼン（ビスフェノールＰ）、５，５’−（１−メチルエチリデン）−ビス［１，１’−（ビスフェニル）−２−オール］プロパン（ビスフェノールＰＨ）、１，１−ビス（４−ヒドロキシフェニル）３，３，５−トリメチルシクロヘキサン（ビスフェノールＴＭＣ）、及び、１，１−ビス（４−ヒドロキシフェニル）シクロヘキサン（ビスフェノールＺ）などが挙げられる。
【００３９】
一方、炭酸ジエステルの代表例としては、ジフェニルカーボネート、ジトリールカーボネート、ビス（クロロフェニル）カーボネート、ｍ−クレジルカーボネート、ジナフチルカーネート、ビス（ビフェニル）カーボネート、ジエチルカーボネート、ジメチルカーボネート、ジブチルカーボネート、及び、ジシクロヘキシルカーボネートなどが挙げられる。これらのうち、特にジフェニルカーボネートが好ましく用いられる。
【００４０】
本願において用いられるビスフェノール系ポリカーボネート（Ａ）の重量平均分子量は、力学特性と成形加工性のバランスから、通常、１０，０００以上、１００，０００以下、好ましくは３０，０００以上、８０，０００以下の範囲である。なお、本願においては、ビスフェノール系ポリカーボネート（Ａ）を１種のみを単独、又は２種以上を混合して使用してもよい。
【００４１】
（ポリエステル（Ｂ））
樹脂組成物（ｘ）に含まれるポリエステル（Ｂ）は、下記一般式（１）の化合物をジオール成分として含むポリエステルである。このポリエステル（Ｂ）はベンゾトリアゾール基を有するため、樹脂組成物（ｘ）は紫外線吸収性を有する。
【００４２】
【化３】
0006747632.tif 000004
【００４３】
上記一般式（１）で表されるベンゾトリアゾールを有する化合物の含量は全ジオール成分に対して５〜２０モル％であるのが好ましい。５モル％以上の場合、フィルムに十分な紫外線吸収性能を与えることができる。一方、２０モル％を以下の場合、フィルムの機械強度を向上することが可能となる。
また、式（１）のベンゾトリアゾールを有する化合物の含量が上記範囲であることにより、ビスフェノール系ポリカーボネート（Ａ）とポリエステル（Ｂ）を混合した樹脂組成物（ｘ）は相溶性を示し、透明性を有する組成物となる。
【００４４】
ポリエステル（Ｂ）を構成するジカルボン酸成分及びジオール成分について詳述する。ポリエステル（Ｂ）は、ジカルボン酸成分の主成分として芳香族ジカルボン酸を含み、全ジオール成分に対して１，４−ブタンジオールを５０モル％〜９５モル％含むことが好ましい。
【００４５】
ポリエステル（Ｂ）を構成するジカルボン酸成分は、芳香族ジカルボン酸を主成分とする。ここで主成分とは、ジカルボン酸成分のうち、芳香族ジカルボン酸が９０モル％以上であることを指し、好ましくは９２モル％以上であり、より好ましくは９５モル％以上であり、特に好ましくはジカルボン酸成分の全て（１００モル％）が芳香族ジカルボン酸である。
【００４６】
芳香族ジカルボン酸としては、例えば、テレフタル酸、イソフタル酸、フタル酸、２，６−ナフタレンジカルボン酸、２，７−ナフタレンジカルボン酸、１，５−ナフタレンジカルボン酸、１，４−ナフタレンジカルボン酸などがあげられる。これら芳香族ジカルボン酸はそれぞれ単独で、あるいは必要に応じて２種類以上を併用してもよい。
【００４７】
またこれらのうち、得られる樹脂組成物の透明性の観点からテレフタル酸をもっとも好適に使用することができる。ジカルボン酸成分のうち、テレフタル酸が９０モル％以上であることが好ましく、９２モル％以上であることがより好ましく、９５モル％以上であることがさらに好ましく、ジカルボン酸成分の全て（１００モル％）がテレフタル酸であることが特に好ましい。
【００４８】
芳香族ジカルボン酸以外のジカルボン酸としては、コハク酸、アジピン酸、セバシン酸等の脂肪族カルボン酸等があげられる。これらは、全ジカルボン酸成分に対して５モル％未満の範囲で用いてもよく、それぞれ単独であるいは必要に応じて２種類以上を併用してもよい。
【００４９】
前記ポリエステル（Ｂ）は、既に説明した一般式（１）で示される化合物以外のジオール成分として、１，４−ブタンジオールを含むことが好ましい。１，４−ブタンジオールの含有量は、全ジオール成分に対して５０モル％〜９５モル％であるのが好ましく、６０〜９５モル％であるであることがより好ましい。１，４−ブタンジオールの含量が５０モル％未満の場合は樹脂が着色することが懸念される。
【００５０】
また、１，４−ブタンジオール以外のジオール成分としては、例えば、１，３−プロパンジオール、１，２−ブタンジオール、１，６−ヘキサンジオール、ネオペンチルグリコール、２−ブチル−２−エチル−１，３−プロパンジオール、１，４−シクロヘキサンジメタノール、ジエチレングリコール等が挙げられ、これらはそれぞれ単独で、あるいは必要に応じて２種類以上を併用してもよい。
【００５１】
ポリエステル（Ｂ）の製造方法は特に限定されるものではなく、公知の方法に従って行うことができる。
【００５２】
（樹脂組成物（ｘ））
樹脂組成物（ｘ）における、ビスフェノール系ポリカーボネート（Ａ）とポリエステル（Ｂ）との組成比（質量比）は、一般式（１）で表される化合物を、０．１〜２０質量％含有していれば特に限定されないが、ビスフェノール系ポリカーボネート（Ａ）の耐熱性を損なわないためには、ポリエステル（Ｂ）の配合割合が、樹脂組成物（ｘ）を基準として、１〜４５質量％の範囲であることが好ましく、３〜４０質量％の範囲であることがより好ましく、５〜３５質量％の範囲であることがさらに好ましい。ポリエステル（Ｂ）の配合割合がかかる範囲内であり、かつ、一般式（１）で表される化合物の割合が０．１〜２０質量％の範囲内であれば、樹脂組成物（ｘ）は耐熱性、紫外線吸収性に優れたものとなる。
【００５３】
前記樹脂組成物（ｘ）は、該樹脂組成物（ｘ）を基準（１００質量％）として、一般式（１）で表される化合物を、０．１〜２０質量％含有しており、下限値としては、０．５質量％以上有することが好ましく、１質量％以上有することがより好ましく、５質量％以上有することが更に好ましく、７質量％以上有することが特に好ましい。上限値としては、２０質量％以下有することが好ましく、１８質量％以下有することがより好ましく、１５質量％以下有することが特に好ましい。０．１質量％以上であることで、樹脂組成物（ｘ）の紫外線吸収性が優れたものとなる。一方、２０質量％以下であることにより、耐熱性が良好となる。
【００５４】
該一般式（１）で表される化合物の含有量は、層（Ｘ）を形成する樹脂組成物（ｘ）中のポリエステル（Ｂ）の質量割合と、ポリエステル（Ｂ）中の式（１）の化合物の重合単位の質量割合とから、計算される。なお、ポリエステル（Ｂ）中において、式（１）の化合物は、重縮合した状態で存在しているため、式（１）の化合物の重合単位の質量割合は、それを加味して計算される。
【００５５】
樹脂組成物（ｘ）は、加水分解によるシート発泡抑制の点から、さらにエステル交換防止剤を含有していることが好ましい。エステル交換防止剤としては、例えば、フェノール系酸化防止剤、リン系酸化防止剤、イオウ系酸化防止剤などを用いることができる。リン系酸化防止剤としては、アルキル酸性リン酸エステルを挙げることができる。
エステル交換防止剤は、樹脂組成物（ｘ）を基準（１００質量％）として、０．０１〜１質量％含有していることが好ましく、０．０４〜０．５質量％含有していることがより好ましい。
【００５６】
＜層（Ｙ）＞
本開示のレーザー印刷用多層フィルムの層（Ｙ）を構成する樹脂組成物（ｙ）は、ビスフェノール系ポリカーボネート（Ａ）、及び、レーザー光エネルギー吸収剤（Ｃ）を含む樹脂組成物である。
【００５７】
（ビスフェノール系ポリカーボネート（Ａ））
層（Ｙ）を構成する樹脂組成物（ｙ）中の、ビスフェノール系ポリカーボネート（Ａ）は、上記した層（Ｘ）中のビスフェノール系ポリカーボネート（Ａ）と同様である。
【００５８】
（レーザー光エネルギー吸収剤（Ｃ））
層（Ｙ）を構成する樹脂組成物（ｙ）は、ビスフェノール系ポリカーボネート（Ａ）に対して、レーザー光エネルギー吸収剤（Ｃ）を配合することが重要である。前記レーザー光エネルギー吸収剤（Ｃ）の配合割合は、層（Ｙ）を構成する樹脂組成物（ｙ）を基準として、０．０００５〜１質量％の割合で含まれることが好ましい。前記レーザー光エネルギー吸収剤（Ｃ）の配合割合がかかる範囲であれば、レーザー印刷した際の発色性に優れ、生地色と印字部とのコントラストが高く、鮮明な文字、記号、画像が得られる。前記レーザー光エネルギー吸収剤（Ｃ）の配合割合の下限は、０．０００７質量％以上がより好ましく、０．００１質量％以上がさらに好ましい。一方、上限は、０．９質量％以下であることがより好ましく、０．８質量％以下であることがさらに好ましい。
【００５９】
前記レーザー光エネルギー吸収剤としては、カーボンブラック、チタンブラック、金属酸化物、複合金属酸化物、金属硫化物、金属窒化物、金属蓚酸化物、及び金属炭酸化物からなる群から選ばれる少なくとも１種があげられる。ビスフェノール系ポリカーボネート（Ａ）の透明性を維持するためには、前記レーザー光エネルギー吸収剤の平均粒子径は、１０ｎｍ〜１０μｍの範囲であることが好ましい。かかる範囲内であれば優れたレーザー印刷性を付与することができる。前記レーザー光エネルギー吸収剤の平均粒子径の下限は、１５ｎｍ以上であることがより好ましく、２０ｎｍ以上であることがさらに好ましい。
一方、上限は５μｍ以下であることがより好ましく、３μｍ以下であることがさらに好ましい。
【００６０】
前記レーザー光エネルギー吸収剤として用いる金属酸化物の具体例としては、酸化亜鉛、酸化マグネシウム、酸化アルミニウム、酸化鉄、二酸化チタン、二酸化ケイ素、三酸化アンチモン、酸化錫、酸化銅、二酸化マンガン、酸化コバルト、酸化バナジウム、酸化ビスマス、酸化モリブデン、酸化ルテニウム、酸化タングステン、酸化パラジウム、酸化銀などが挙げられる。また、複合金属酸化物として、ＩＴＯ、ＡＴＯ、ＡＺＯ、ビスマス・ネオジウム金属酸化物などがあげられる。加えて、金属硫化物の具体例としては、硫化亜鉛、硫化カドミニウムなどがあげられる。さらに、金属窒化物としては窒化チタンなどがあげられ、金属蓚酸化物としては、蓚酸マグネシウム、蓚酸銅など、金属炭酸化物としては、塩基性炭酸銅などがあげられる。中でも、発色性の点から、カーボンブラック、金属酸化物、及び複合金属酸化物を単独、あるいは、併用して用いることが好ましい。
【００６１】
なお、本願においては、本開示の多層フィルムの効果を損なわない範囲において、前記樹脂組成物（ｘ）、樹脂組成物（ｙ）には、前記ビスフェノール系ポリカーボネート（Ａ）、及び、上記ポリエステル（Ｂ）以外の他の樹脂を含むことを許容することができる。
【００６２】
他の樹脂としては、ポリスチレン系樹脂、ポリ塩化ビニル系樹脂、ポリ塩化ビニリデン系樹脂、塩素化ポリエチレン系樹脂、上記ポリエステル（Ｂ）とは異なるポリエステル系樹脂、ポリアミド系樹脂、ポリアセタール系樹脂、アクリル系樹脂、エチレン酢酸ビニル共重合体、ポリメチルペンテン系樹脂、ポリビニルアルコール系樹脂、環状オレフィン系樹脂、ポリ乳酸系樹脂、ポリブチレンサクシネート系樹脂、ポリアクリロニトリル系樹脂、ポリエチレンオキサイド系樹脂、セルロース系樹脂、ポリイミド系樹脂、ポリウレタン系樹脂、ポリフェニレンスルフィド系樹脂、ポリフェニレンエーテル系樹脂、ポリビニルアセタール系樹脂、ポリブタジエン系樹脂、ポリブテン系樹脂、ポリアミドイミド系樹脂、ポリアミドビスマレイミド系樹脂、ポリエーテルイミド系樹脂、ポリエーテルエーテルケトン系樹脂、ポリエーテルケトン系樹脂、ポリエーテルスルホン系樹脂、ポリケトン系樹脂、ポリサルフォン系樹脂、アラミド系樹脂、及び、フッ素系樹脂等が挙げられる。
【００６３】
また、本願においては、前述した成分のほか、本開示の多層フィルムの効果を著しく阻害しない範囲内で、樹脂組成物（ｘ）または樹脂組成物（ｙ）は、一般的に配合される添加剤を適宜含むことができる。添加剤としては、成形加工性、生産性および多孔フィルムの諸物性を改良・調整する目的で添加される、耳などのトリミングロス等から発生するリサイクル樹脂や、シリカ、タルク、カオリン、炭酸カルシウム等の無機粒子、酸化チタン、カーボンブラック等の顔料、難燃剤、耐候性安定剤、耐熱安定剤、帯電防止剤、溶融粘度改良剤、架橋剤、滑剤、核剤、可塑剤、老化防止剤、酸化防止剤、中和剤、防曇剤、アンチブロッキング剤、スリップ剤、及び、着色剤などの添加剤が挙げられる。
【００６４】
層（Ｙ）を構成する樹脂組成物（ｙ）は紫外線防止剤を含有していても構わないが、紫外線防止剤を含有する場合は、その含有量は、樹脂組成物（ｙ）を基準として（１００質量％として）、０．７質量％以下とすることが好ましく、０．５質量％以下とすることがより好ましい。樹脂組成物（ｙ）において紫外線防止剤の含量を０．７質量％以下とすることで、レーザー発色性の低下を防ぐことができる。
また、層（Ｘ）が含有する一般式（１）の化合物の含有割合（質量％）に対する、層（Ｙ）が含有する紫外線吸収剤の含有割合（質量％）の比、つまり、「層（Ｙ）中の紫外線吸収剤（質量％）」／「層（Ｘ）中の一般式（１）の化合物（質量％）」は、０．７８以下が好ましく、０．５６以下がより好ましい。
【００６５】
＜レーザー印刷用多層フィルムの成形方法＞
本開示のレーザー印刷用多層フィルムの成形方法としては、例えば、各層を形成する樹脂組成物を、所望の厚さとなるように溶融押出成形して積層する方法、各層を所望の厚さを有するフィルム状に形成し、これをラミネートする方法、あるいは、複数の層を溶融押出して形成し、これに別途形成したフィルムをラミネートする方法等がある。これらの中でも、生産性、コストの面から溶融押出成形により積層することが好ましい。
【００６６】
具体的には、各層を構成する樹脂組成物をそれぞれ調製し、或いは必要に応じてペレット状にして、Ｔダイを共有連結した多層Ｔダイ押出機の各ホッパーにそれぞれ投入する。
さらに、温度２００〜３００℃の範囲で溶融して多層Ｔダイ溶融押出成形する。次に、冷却ロール等で冷却固化する。こうして、多層フィルムを形成することができる。なお、本開示のレーザー印刷用多層フィルムは、上記方法に限定されることなく、公知の方法により形成することができる。
【００６７】
本開示のレーザー印刷用多層フィルムの厚みは特に制限されることがないが、前記層（Ｘ）の厚みは１〜５０μｍであることが好ましい。層（Ｘ）の厚みがかかる範囲内であればレーザー印刷された個人名、記号、文字、写真等の退色（基材の変色による）や、紫外線による基材の劣化を長期間にわたって抑制することができる。層（Ｘ）の厚みの下限は、２μｍ以上であることがより好ましく、３μｍ以上であることがさらに好ましい。一方、上限は、４５μｍ以下であることがより好ましく、４０μｍ以下であることがさらに好ましい。
【００６８】
また、層（Ｙ）の厚みは１０〜２００μｍであることが好ましい。層（Ｙ）の厚みがかかる範囲内であれば、発色性に優れたレーザー印刷を行うことができる。層（Ｙ）の厚みの下限は、２０μｍ以上であることがより好ましく、３０μｍ以上であることがさらに好ましい。一方、上限は、１８０μｍ以下であることがより好ましく、１６０μｍ以下であることがさらに好ましい。
【００６９】
＜レーザー印刷方法＞
本開示のレーザー印刷用多層フィルムは、レーザー光エネルギーを照射して発色させるものであるが、レーザー光エネルギーとしては、Ｈｅ−Ｎｅレーザー、Ａｒレーザー、ＣＯ２レーザー、エキシマレーザー等の気体レーザー、ＹＡＧレーザー、Ｎｄ・ＹＶＯ４レーザー等の固体レーザー、半導体レーザー、色素レーザーなどがあげられる。これらのうち、ＹＡＧレーザー、Ｎｄ・ＹＶＯ４レーザーが好ましい。
【００７０】
また、レーザービームは、シングルモードでもマルチモードでもよい。また、ビーム径が２０〜４０μｍのように絞ったもののほか、ビーム径が８０〜１００μｍのごとく広いものについても用いることができる。ただし、シングルモードで、ビーム径が２０〜４０μｍの方が、印字発色部と下地のコントラストを３以上にすることができ、コントラストが良好な印字品質を得る点で好ましい。
【００７１】
本開示のレーザー印刷用多層フィルムは、レーザー印刷性、耐候性に優れるため、ＩＤカードや電子パスポートの表面材として好適に用いることができる。
【００７２】
＜電子パスポート用積層体＞
本開示の電子パスポート用積層体は、上記したレーザー印刷用多層フィルムを備えている。また、本開示の電子パスポート用積層体は、上記したレーザー印刷用多層フィルムを表面材として備えていることが好ましい。
【００７３】
電子パスポート用積層体の構成としては、具体的には、図１（ａ）に示した、レーザー印刷用多層フィルム１／コア用シート２／ヒンジシート３／コア用シート２／レーザー印刷用多層フィルム１からなる５層積層体１０Ａ、または、図１（ｂ）に示した、保護層４／レーザー印刷用多層フィルム１／コア用シート２／ヒンジシート３／コア用シート２／レーザー印刷用多層フィルム１／保護層４からなる７層積層体１０Ｂが好ましい。
【００７４】
コア用シート２は、溶融押出成形により少なくとも１層以上のシートが積層されて形成されるシートであり、ポリカーボネート樹脂を主成分として、ポリカーボネート樹脂１００質量％に対して、少なくとも１種以上の着色剤を１質量％以上含有させている。コア用シート２の全厚さは５０〜２００μｍであることが好ましい。コア用シートの着色剤としては、白色顔料として酸化チタン、酸化バリウム、酸化亜鉛、黄色顔料として酸化鉄、チタンイエロー、赤色顔料として、酸化鉄、青色顔料としてコバルトブルー群青等が挙げられる。ただし、コントラスト性を高めるため、薄い色付、淡彩色系となるものが好ましい。上記した着色剤の中でも、より好ましいのはコントラスト性の際立つ、白色系染料、顔料等の樹脂の着色剤が添加されることである。
【００７５】
電子パスポート用積層体におけるヒンジシート３は、（１）レーザー印刷用多層フィルムに、レーザーマーキングにより書き込んだ文字、図形、記号、又は情報、（２）コア用シートに印刷等により印刷した画像、文字等の情報、さらには（３）例えば、各種の情報等を、ＩＣチップ等の記憶媒体に記憶させて配設したシート（コア用シート２として配置される。）、いわゆるインレットシートに配設するＩＣチップ等の記憶媒体に記憶させた各種の情報を、パスポートの表紙と他のビザシート等と一体に堅固に綴じるために、非常に重要な役割を担うシートである。そのため、堅固な加熱融着性、適度な柔軟性、加熱融着工程での耐熱性等が必要となる。例えば、このヒンジシート３を（パスポートの）表紙等にミシン綴じをする場合には、ミシン部の引裂き、引張強度に優れ、且つ、このヒンジ部の耐光、耐熱性を有することが要求される。さらには、繰り返し曲げに対する抵抗性、言い換えるとヒンジ特性に優れることが要求される。従って、このような目的に合致するヒンジシート３としては、下記素材が好適に用いられる。
【００７６】
このような役割を果たすヒンジシート３は、熱可塑性ポリエステル樹脂、熱可塑性ポリエステルエラストマー、熱可塑性ポリアミド樹脂、熱可塑性ポリアミドエラストマー、熱可塑性ポリウレタン樹脂、熱可塑性ポリウレタンエラストマーから選ばれる少なくとも１種から形成されるシートとして構成されることが好ましい。又、ヒンジシート３が、ポリエステル樹脂、及び／又はポリアミド樹脂の織物、前記織物と熱可塑性ポリエステル樹脂、熱可塑性ポリエステルエラストマー、熱可塑性ポリアミド樹脂、熱可塑性ポリアミドエラストマー、熱可塑性ポリウレタン樹脂、熱可塑性ポリウレタンエラストマーから選ばれる少なくとも１種から形成されるシートからなるラミネートシートとして構成されることも好ましい。
保護層４は、レーザー光エネルギー照射によるレーザー印字部分が発泡する、いわゆる「膨れ」を抑制するための層である。
【００７７】
＜プラスチックカード用積層体＞
本開示のプラスチックカード用積層体は、上記したレーザー印刷用多層フィルムを備えている。また、本開示のプラスチックカード用積層体は、上記したレーザー印刷用多層フィルムを表面材として備えていることが好ましい。プラスチックカードとしては、例えば、ＩＤカード、キャッシュカード、クレジットカード、タグカードなどが挙げられる。
【００７８】
プラスチックカード用積層体の構成としては、具体的には、図２（ａ）に示した、レーザー印刷用多層フィルム１／コア用シート２／レーザー印刷用多層フィルム１からなる３層積層体２０Ａ、または、図２（ｂ）に示した、保護層４／レーザー印刷用多層フィルム１／コア用シート２／レーザー印刷用多層フィルム１／保護層４からなる５層積層体２０Ｂが好ましい。
プラスチックカード用積層体におけるコア用シート２については、全厚さ４００〜７００μｍであることが好ましい以外は、上記と同様である。また、保護層４は、上記と同様である。
【００７９】
＜プラスチックカード用フィルム＞
本開示のプラスチックカード用フィルムは、ビスフェノール系ポリカーボネート（Ａ）、および、紫外線吸収性を有する基を含むポリエステル共重合体（Ｂ）を含有する樹脂組成物（ｘ）からなる層（Ｘ）を最外層に少なくとも１層有し、ビスフェノール系ポリカーボネート（Ａ）、および、レーザー光エネルギー吸収剤（Ｃ）を含有する樹脂組成物（ｙ）からなる層（Ｙ）を少なくとも１層有することを特徴とする。
【００８０】
「ビスフェノール系ポリカーボネート（Ａ）」は、上記レーザー印刷用多層フィルムにおけるものと同様である。
「紫外線吸収性を有する基を含むポリエステル共重合体（Ｂ）」は、ポリエステル共重合体の構造中に、紫外線吸収性を有する基を備えていれば、特に限定されないが、紫外線吸収性を有する基としては、ベンゾトリアゾール基、ベンゾフェノン基、サリシレート基、蓚酸アニリド基、ジフェニルシアノアクレート基、トリアジン基、サリチル酸基、シアノアクリレート基等が挙げられる。好ましくは、ベンゾトリアゾール基、ベンゾフェノン基、トリアジン基であり、より好ましくは、ベンゾトリアゾール基を挙げることができる。更に好ましくは、ベンゾトリアゾール基を有する一般式（１）が重縮合した残基を挙げることができる。
【００８１】
樹脂組成物（ｘ）は、好ましくは、上記レーザー印刷用多層フィルムの層（Ｘ）を形成する樹脂組成物（ｘ）と同様とすることができる。
レーザー光エネルギー吸収剤（Ｃ）は、上記レーザー印刷用多層フィルムにおけるものと同様である。
樹脂組成物（ｙ）は、好ましくは、上記レーザー印刷用多層フィルムの層（Ｙ）を形成する樹脂組成物（ｙ）と同様とすることができる。
【００８２】
＜プラスチックカード＞
本開示のプラスチックカードは、上記したプラスチックカード用フィルムを備えている。また、本開示のプラスチックカードは、上記したプラスチックカード用フィルムを表面材として備えていることが好ましい。プラスチックカードとしては、例えば、ＩＤカード、キャッシュカード、クレジットカード、タグカードなどが挙げられる。
プラスチックカードの構成は、上記したプラスチックカード用積層体と同様である。
【００８３】
＜電子パスポート用データシート＞
本開示の電子パスポート用データシートは、ビスフェノール系ポリカーボネート（Ａ）、および、紫外線吸収性を有する基を含むポリエステル共重合体（Ｂ）を含有する樹脂組成物（ｘ）からなる層（Ｘ）を少なくとも１層有し、
ビスフェノール系ポリカーボネート（Ａ）、および、レーザー光エネルギー吸収剤（Ｃ）を含有する樹脂組成物（ｙ）からなる層（Ｙ）を少なくとも１層有し、
ヒンジシート層（Ｚ）を有することを特徴とする。
【００８４】
層（Ｘ）および層（Ｙ）については、上記プラスチックカード用フィルムと同様である。「ヒンジシート層（Ｚ）」は、上記電子パスポート用積層体における「ヒンジシート」と同様である。
電子パスポート用データシートは、上記構成を備えていれば、その他の構成は特に限定されないが、例えば、上記した電子パスポート積層体と同様の構成とすることができる、さらに具体的には、図１（ａ）または図１（ｂ）に示した構成とすることができる。
【００８５】
＜電子パスポート＞
本開示の電子パスポートは、上記した電子パスポート用データシートを備えている。具体的には、本開示の電子パスポートは、他に、パスポート用表紙、ビザシートなどを備えており、上記電子パスポート用データシートにおけるヒンジシート層（Ｚ）とこれらとが綴じられて、一体とされている。
【実施例】
【００８６】
以下に実施例を示すが、これらにより本願は何ら制限を受けるものではない。【００８７】
＜評価方法＞
実施例および比較例にて得られたフィルムについて、以下の方法で評価を行った。【００８８】
（１）レーザー発色性
実施例および比較例で得られたフィルムを、日本電産コパル社製ＣＬＭ−２０を使用して、マーキング用ＹＡＧレーザー（波長１０６４ｎｍ）光線照射による印字を行った。印字は、６４μｍ／Ｓｔｅｐ×５０％にて行った。得られた印字物について印字濃度を評価した。
○：印字濃度が高く、膨れや変形が無く、視認性が良好。
×：印刷濃度が低い、あるいは、膨れや変形があり、視認性が不良。【００８９】
（２）耐紫外線変色性
実施例および比較例で得られたフィルムの色度（Ｌ*ａ*ｂ*表色系）をコニカミノルタ製分光測色計にて測定した。続いて、岩崎電気（株）のアイスーパーＵＶテスターＳＵＶ−Ｗ１５１を用いて、照射強度７５ｍＷ／ｃｍ２、照射温度５３℃、照射湿度５０％ＲＨの条件で紫外線を１００時間照射した後、同様の方法でＬ*ａ*ｂ*値を測定した。紫外線の照射前後における色差ΔＥを以下の基準により評価した。表１には得られたΔＥの値を合わせて示す。
○：目視での変色がない、または小さい（ΔＥ＜１０）。
×：目視での変色が大きい（ΔＥ≧１０）。【００９０】
（３）紫外線耐久性
実施例および比較例で得られたフィルムに、岩崎電気（株）のアイスーパーＵＶテスターＳＵＶ−Ｗ１５１を用いて、照射強度７５ｍＷ／ｃｍ２、照射温度５３℃、照射湿度５０％ＲＨの条件で紫外線を１００時間照射した後、指で折り曲げて、フィルムが割れるかを確認した。
○：折り曲げても割れない。
×：折り曲げた際に割れる。【００９１】
（４）設備汚染
各実施例および比較例において、Ｔダイ溶融押出成形を行った際に、３時間後にＴダイ周辺設備において目視で付着物があるかを確認した。
○：目視では付着物を確認できない。
×：目視で付着物の存在を確認できる。【００９２】
＜材料＞
各実施例および比較例において使用した材料は以下の通りである。
（ビスフェノール系ポリカーボネート（Ａ））
（Ａ）−１：ポリカーボネート樹脂（界面重合法ポリカ、重量平均分子量約５３０００）、【００９３】
（ポリエステル（Ｂ））
（Ｂ）−１：酸成分：テレフタル酸＝１００モル％、ジオール成分：１，４−ブタンジオール／２，２−メチレンビス［４−（２−ヒドロキシエチル）−６−（２Ｈ−ベンゾトリアゾール−２−イル）フェノール］＝８３．５／１６．５モル％）、【００９４】
（レーザー光エネルギー吸収剤（Ｃ））
（Ｃ）−１：ビスマス・ネオジウム金属酸化物（平均粒子径：１〜３μｍ）、【００９５】
（エステル交換防止剤（Ｄ））
（Ｄ）−１：アルキル酸性リン酸エステル、【００９６】
＜実施例１＞
層（Ｘ）として、（Ａ）−１、（Ｂ）−１および（Ｄ）−１を質量比６９．９５５：３０：０．０４５でドライブレンドし、押出機を用いて２種３層のマルチマニホールド式の口金より第１層、第３層（両外層）として２４０℃で押出した。
また、同時に層（Ｙ）として、（Ａ）−１、及び、（Ｃ）−１を質量比９９．７５：０．２５の割合で配合したものを、押出機を用いて、同様の口金より第２層（中間層）として２４０℃で押出した。また、この時それぞれの層の厚みは、第１層／第２層／第３層が８／３４／８（μｍ）となるよう溶融樹脂の吐出量を調整した。次いで、この共押出シートを約１２０℃のキャスティングロールにて急冷し、多層フィルムを得た。得られた多層フィルムについて評価を行った結果を表１に示す。【００９７】
＜実施例２＞
実施例１において、第１層、第３層の（Ａ）−１、（Ｂ）−１および（Ｄ）−１の混合質量比を９３．９５５：６：０．０４５とした以外は実施例１と同様の方法で多層フィルムの作製し、評価を行った。結果を表１に示す。【００９８】
＜実施例３＞
実施例１において、第１層、第３層の（Ａ）−１、（Ｂ）−１および（Ｄ）−１の混合質量比を９６．９５５：３：０．０４５とした以外は実施例１と同様の方法で多層フィルムの作製し、評価を行った。結果を表１に示す。【００９９】
＜比較例１＞
実施例１において、第１層、第３層の（Ｂ）−１および（Ｄ）−１を配合しなかった以外は実施例１と同様の方法で多層フィルムの作製し、評価を行った。結果を表１に示す。【０１００】
＜比較例２＞
（Ａ）−１、（Ｂ）−１及び、（Ｃ）−１を質量比９６．８５：３：０．１５の割合で配合したものを、押出機を用いて単層の口金より２４０℃で厚み５０μｍとなるように押出した。次いで、この単層シートを約１４０℃のキャスティングロールにて急冷し、単層フィルムを得た。得られた単層フィルムについて評価を行った結果を表１に示す。【０１０１】
＜比較例３＞
（Ａ）−１、（Ｂ）−１及び、（Ｃ）−１を質量比９６．７５：３：０．２５の割合で配合して、比較例２と同様の方法でフィルムを作製して、レーザー発色性および設備汚染の評価を行った。評価結果を表１に示す。【０１０２】
＜比較例４＞
（Ｂ）−１の代わりにＢＡＳＦ社製チヌビン１５７７を用い（Ａ）−１、（Ｃ）−１及び、チヌビン１５７７を質量比９８．９５：０．１５：０．９の割合で配合して、比較例２と同様の方法でフィルムを作製して、各評価を行った。評価結果を表１に示す。【０１０３】
【表１】
0006747632.tif 000005
【０１０４】
Ｘ層がポリエステル（Ｂ）を含んでいない比較例１では、Ｘ層が紫外線を吸収しないため、耐紫外線変色性および紫外線耐久性に劣っていた。ポリカーボネート（Ａ）、ポリエステル（Ｂ）およびレーザー光エネルギー吸収剤（Ｃ）を含む単層フィルムである比較例２では、レーザー発色性に劣っていた。また、レーザー光エネルギー吸収剤（Ｃ）を少し増やした単層フィルムである比較例３でも、レーザー発色性に劣っていた。また、ポリカーボネート（Ａ）、紫外線吸収剤（チヌビン１５７７）、およびレーザー光エネルギー吸収剤（Ｃ）を含む単層フィルムである比較例４では、レーザー発色性が劣ると共に、設備の汚染が生じた。【０１０５】
これに対して、実施例１〜３の多層フィルムは、レーザー発色性、耐紫外線変色性、紫外線耐久性が優れており、さらに、設備の汚染が生じなかった。これより、本開示のレーザー印刷用多層フィルムは、偽造を防止すべくレーザー発色性が良好であることが要求され、かつ、長期の使用を可能とすべく、紫外線に対する耐久性が要求される、電子パスポートやＩＤカードとしての用途に好適であることが示された。
【符号の説明】
【０１０６】
１：レーザー印刷用多層フィルム
２：コア用シート
３：ヒンジシート
４：保護層
１０Ａ、１０Ｂ：電子パスポート用積層体
２０Ａ、２０Ｂ：プラスチックカード用積層体
【要約】
ビスフェノール系ポリカーボネート（Ａ）、及び、所定の化合物をジオール成分として含むポリエステル（Ｂ）を含有する樹脂組成物であって、前記所定の化合物を０．１〜２０質量％有する樹脂組成物からなる層（Ｘ）を最外層に少なくとも１層有し、かつ、ビスフェノール系ポリカーボネート（Ａ）、および、レーザー光エネルギー吸収剤（Ｃ）を含有する樹脂組成物からなる層（Ｙ）を少なくとも１層有することを特徴とするレーザー印刷用多層フィルムにより、溶融押出成形加工時にＴダイやロールなどの設備汚染がなく、レーザー印字性能が良好で、長期間の使用においてもレーザー印刷された情報が退色することがなく、基材の劣化を生じることもない、レーザー印刷用多層フィルムを提供する。【図１】
0006747632.tif 000007
【図２】
0006747632.tif 000008